【事件の表示】
　特許第２５９８３９３号「吸収性構造物で使用されるヒドロゲル生成重合体組成物」の特許請求の範囲第１項ないし第３４項に記載された発明に係る特許に対する特許異議申立てについて、次のとおり決定する。　
【結　論】
　訂正を認める。
　特許第２５９８３９３号の特許請求の範囲第１項ないし第３０項に記載された発明についての特許を維持する。
【理　由】
第１　手続きの経緯
　本件特許第２５９８３９３号は、昭和６１年６月１８日（優先権主張、１９８５年６月１８日、米国）に出願された特願昭６１−１４２４６６号の出願に係り、平成９年１月９日に設定登録された後、三洋化成工業株式会社から特許異議の申立てがあり、それに基づく特許取消の理由通知に対し、平成１１年１２月１６日付けで訂正請求がなされたものである。
第２　本件訂正請求
（Ｉ）本件訂正請求は、本件明細書を訂正請求書に添付された訂正明細書のとおりに、すなわち、
(ｉ)特許請求の範囲を以下のとおり　　
「1.(a)　重合した遊離酸形の不飽和重合性酸基含有単量体50モル％〜99.999モル％、
　(b)(1)少なくとも２つの重合性二重結合を有する化合物、(2)少なくとも1つの重合性二重結合および酸含有単量体物質と反応性の少なくとも１つの官能基を有する化合物、および(3)酸含有単量体と反応性の少なくとも２つの官能基を有する化合物から選ばれる架橋剤0.001モル％〜５モル％、および
　(c)　前記酸基含有単量体と共重合することができる重合した非酸単量体０〜49.999モル％
からなる重合体の中和物からなる水不溶性のわずかに架橋された部分中和ヒドロゲル生成重合体組成物であって、前記組成物は中和度少なくとも50％を有し、かつグラフト重合性重合体部分を含まず、そして更に前記重合体組成物は、中和度少なくとも50％への中和時に、ヒドロゲル生成重合体１ｇ当たり合成尿25〜80ｇのゲル容量、前記重合体から生成されるヒドロゲルが剪断弾性率4710〜92000ダイン/cm2 を示すようなゲル強度、合成尿中での１時間後にヒドロゲル生成重合体の５重量％以下の初期抽出性重合体含量、および合成尿中での平衡においてヒドロゲル生成重合体の10重量％以下の平衡抽出性重合体含量を有することを特徴とする水性体液を吸収するために用いられる吸収性製品で使用するのに好適なヒドロゲル生成重合体組成物。
　2.　(a)　前記酸基含有単量体が、アクリル酸、メタクリル酸、および２‐アクリルアミド‐2‐メチルプロパンスルホン酸、およびそれらの組み合わせから選択され、そして
　(b)　前記架橋剤が
　(ｉ)　ジ‐およびポリビニル化合物
　(ii) 不飽和モノ‐およびポリカルボン酸とポリオールとのジ‐およびポリエステル、
　(iii)ビスアクリルアミド、
　(iv) ポリイソシアネートを水酸基含有単量体と反応させることによって得られるカルバミルエステル、
　(V)　ポリオールのジ‐およびポリアリルエーテル、
　(vi) ポリカルボン酸のジ‐およびポリアリルエステル、
　(vii)不飽和モノ‐およびポリカルボン酸とポリオールのモノ‐アリルエステルとのエステル、および
　(viii)ジ‐およびトリアリルアミンから選択される特許請求の範囲第1項に記載のヒドロゲル生成重合体組成物。
　3.(a)　重合したアクリル酸単量体75〜99.99モル％、
　　(b)　N,N'‐メチレンビスアクリルアミド、トリメチロールプロパントリアクリレートおよびトリアリルアミンから選択される架橋剤0.01〜３モル％、および
　　(c)　前記アクリル酸単量体と共重合することができる非酸単量体０〜24.99モル％
からなる水不溶性のわずかに架橋された部分中和ヒドロゲル生成重合体組成物であって、前記組成物はナトリウム陽イオンで中和されたアクリル酸基少なくとも50％を有し、かつグラフト重合した重合体部分を含まず、そして更に前記重合体組成物はヒドロゲル生成重合体１ｇ当たり合成尿25〜80ｇのゲル容量v、前記重合体から生成されたヒドロゲルが剪断弾性率s4710〜92000ダイン/cm2 を示すようなゲル強度、合成尿中での１時間後にヒドロゲル生成重合体の５重量％以下の初期抽出性重合体含量、および合成尿中での平衡においてヒドロゲル生成重合体の10重量％以下の平衡抽出性重合体舎量eを有する、特許請求の範囲第1項に記載のヒドロゲル生成重合体組成物。
　4.　ゲル容量vと平衡抽出性重合体舎量eとの間の関係が、式e≦0.23v-3.0によって規定される、特許請求の範囲第3項に記載のヒドロゲル生成重合体組成物。
　5.　ゲル容量vと平衡抽出性重合体含量eとの間の関係が、式e≦0.073v-0.37によって規定される、特許請求の範囲第3項に記載のヒドロゲル生成重合体組成物。
　6.(a)　重合したアクリル酸単量体75モル％〜99.99モル％、
　　(b) 架橋剤0.01モル％〜３モル％、および
　　(c)　前記アクリル酸単量体と共重合することができる非酸単量体０〜24.99モル％からなる水不溶性のわずかに架橋した部分中和ヒドロゲル生成重合体組成物であって、前記組成物は中和度少なくとも50％を有し、かつグラフト重合性重合体部分を含まず、そして更に前記重合体組成物は、中和度少なくとも50％への中和時に、ヒドロゲル生成重合体１ｇ当たり合成尿25〜80ｇのゲル容量v、前記重合体から生成されるヒドロゲルが剪断弾性率s 4710〜92000ダイン/cm2 を示すようなゲル強度、合成尿中での１時間後にヒドロゲル生成重合体の５重量％以下の初期抽出性重合体含量、および合成尿中での平衡においてヒドロゲル生成重合体の10重量％以下の平衡抽出性重合体含量eを有し、そして更にゲル容量vと平衡抽出性重合体含量eとの間の関係が式e≦0.23v-3.0によって規定される、特許請求の範囲第1項記載のヒドロゲル生成重合体組成物。
　7.(a)　前記酸基含有単量体が、アクリル酸、メタクリル酸、2‐アクリルアミド‐2‐メチルプロパンスルホン酸、およびそれらの組み合わせから選択され、そして
　　(b)　前記架橋剤が、N,N'‐メチレンビスアクリルアミド、トリメチロールプロパントリアクリレート、およびトリアリルアミンから選択される、特許請求の範囲第１項に記載のヒドロゲル生成重合体組成物。
　8.　水性体液を吸収するために用いられる吸収性製品で使用するのに好適な水不溶性のわずかに架橋された部分中和ヒドロゲルまたはヒドロゲル生成重合体物質を製造するにあたり、
　　(a)　グラフト重合性重合体部分を含まない水性媒体中の遊離酸形の不飽和重合性酸基含有単量体5〜35重量%、重合性単量体のモルに対して0.001モル％〜５モル％の架橋剤であって、(1)少なくとも２つの重合性二重結合を有する化合物、(2)少なくとも１つの重合性二重結合および酸含有単量体物質と反応性の少なくとも１つの官能基を有する化合物、および(3)酸含有単量体と反応性の少なくとも２つの官能基を有する化合物から選ばれる架橋剤、および重合性単量体のモルに対して０モル％〜５モル％の遊離基開始剤からなる水性反応混合物を調製し、
　　(b)　中和度少なくとも50％への爾後の中和時および爾後の乾燥時に、ヒドロゲル生成重合体１ｇ当たり合成尿25〜80ｇのゲル容量v、前記重合体物質から生成されるヒドロゲルが剪断弾性率s4710〜92000ダイン/cm2 を示すようなゲル強度、合成尿中での１時間後にヒドロゲル生成重合体の５重量％以下の初期抽出性重合体含量、合成尿中での平衡においてヒドロゲル生成重合体の10重量％以下の平衡抽出性重合体含量e、および式e≦0.23v-3.0によって規定されるゲル容量vと平衡抽出性重合体含量eとの間の関係を有する水不溶性のわずかに架橋された重合体物質をその中で生成するのに十分である重合条件であって、５℃〜40℃の重合温度下で、前記水性反応混合物を付し、そして
　　(c)　水性反応混合物中で生成された重合体物質の酸基の少なくとも一部分を塩生成陽イオンで中和して、中和度少なくとも50％を有する部分中和重合体物質を生成することを特徴とする水不溶性のわずかに架橋された部分中和ヒドロゲルまたはヒドロゲル生成重合体物質の製法。
　9.(a)　前記酸基含有単量体が、アクリル酸、メタクリル酸、2‐アクリルアミド‐2‐メチルプロパンスルホン酸、およびそれらの組み合わせから選択され、そして
　(b)　前記架橋剤が
　(ｉ) ジ‐およびポリビニル化合物
　(ii)不飽和モノ‐およびポリカルポン酸とポリオールとのジ‐およびポリエステル、
　(iii)ビスアクリルアミド、
　(iv) ポリイソシアネートを水酸基含有単量体と反応させることによって得られるカルバミルエステル、
　(V)　ポリオールのジ‐およびポリアリルエーテル、
　(vi)ポリカルボン酸のジ‐およびポリアリルエステル、
　(vii)不飽和モノ‐およびポリカルボン酸とポリオールのモノ‐アリルエステルとのエステル、および
　(viii)ジ‐およびトリアリルアミンから選択される特許請求の範囲第8項に記載の方法。
　10.　水性反応混合物が、
　　(a)　酸基含有単量体８〜24重量％、
　　(b)　架橋剤0.01モル％〜３モル％、および
　　(c)　遊離基開始剤0.001モル％〜0.5モル％
を含有し、そして前記反応混合物が付される重合条件が、５℃〜40℃の重合温度を包含する特許請求の範囲第9項に記載の方法。
　11.　遊離基開始剤が、過酸素化合物からなるか、過酸素化合物を還元剤と組み合わせることによって調製されるレドックス開始剤系からなる特許請求の範囲第10項に記載の方法。
　12.　過酸素化合物開始剤が、過硫酸ナトリウム、過硫酸カリウム、および過硫酸アンモニウム、過酸化カプリリル、過酸化ベンゾイル、過酸化水素、クメンヒドロペルオキシド、ジペルフタル酸t‐ブチル、過安息香酸t‐ブチル、過酢酸ナトリウムおよび過炭酸ナトリウムから選択され、そしてレドックス開始剤系が、前記過酸素化合物開始剤のいずれかと重亜硫酸ナトリウム、L‐アスコルビン酸および第一鉄塩から選択される還元剤との組み合わせからなる特許請求の範囲第11項に記載の方法。
　13.　開始剤またはその成分が、架橋剤および酸基含有単量体の完全な重合を促進するのに十分であるような量でだけ水性反応混合物に増分的に添加される特許請求の範囲第12項に記載の方法。
　14.　前記水性反応混合物中で生成された重合体物質を乾燥する追加の工程を含む特許請求の範囲８項に記載の方法。
　15.　前記乾燥工程が、前記重合体物質を40℃〜150℃の温度に、ヒドロゲル生成重合体物質の半固体塊を生成するのに十分な時間付されることにより、または水を共沸蒸留を経て前記重合体物質から除去することにより達成される特許請求の範囲第14項に記載の方法。
　16.　水性反応混合物が、水不混和性有機溶媒に小滴の形で懸濁され、そして前記小滴が、逆懸濁または逆乳化重合法を使用して重合条件に付される特許請求の範囲第8項に記載の方法。
　17.　吸収性製品で使用するのに好適な水不溶性のわずかに架橋された部分中和ヒドロゲル生成重合体物質を製造するにあたり、
　(a)　グラフト重合性重合体部分を含まない水性媒体中の遊離酸形の重合性アクリル酸単量体８〜24重量％、重合性単量体の全モルに対して0.01モル％〜３モル％のN,N'‐メチレンビスアクリルアミド、トリメチロールプロパントリアクリレートおよびトリアリルアミンから選択される架橋剤、およびアクリル酸+架橋剤の合計モルに対して0.001モル％〜0.5モル％の遊離基開始剤からなる水性反応混合物を調製し、
　(b)　爾後の中和時および爾後の乾燥時にヒドロゲル生成重合体１ｇ当たり合成尿25〜80ｇのゲル容量v、前記重合体物質から生成されるヒドロゲルが剪断弾性率s4710〜92000ダイン/cm2を示すようなゲル強度、合成尿中での１時間後にヒドロゲル生成重合体の５重量％以下の初期抽出性重合体含量、合成尿中での平衡においてヒドロゲル生成重合体の10重量％以下の平衡抽出性重合体含量、式e≦0.23v-3.0によって規定されるゲル容量vと平衡抽出性重合体含量eとの間の関係、および式logs≧-2.494logv+8.090によって規定されるゲル容量vと剪断弾性率sとの間の関係を有する水不溶性のわずかに架橋されたポリアクリル酸をベースとする重合体物質をその中で生成するのに十分である５℃〜40℃の温度を包含する重合条件に、前記水性反応混合物を付し、そして
　(c)　水性反応混合物中で生成された前記ポリアクリル酸をベースとする重合体物質のカルボキシル基の少なくとも一部分をナトリウム陽イオンで中和して、中和度少なくとも50％を有する部分中和重合体物質を生成することを特徴とする特許請求の範囲第８項記載のヒドロゲル生成重合体物質の製法。
　18.　使い捨て吸収性物質で使用するのに好適な吸収性構造物であって、
　(A)　前記構造物の50〜98重量％の親水性繊維材料、および　
　(B)　前記構造物の2〜50重量％の、ばらばらの粒子からなるヒドロゲル生成重合体組成物からなる吸収性構造物であって、前記ヒドロゲル生成重合体組成物が、(a)重合した遊離酸形の不飽和重合性酸基含有単量体50モル％〜99.999モル％、(b)(1)少なくとも２つの重合性二重結合を有する化合物、(2)少なくとも１つの重合性二重結合および酸含有単量体物質と反応性の少なくとも１つの官能基を有する化合物、および(3)酸含有単量体と反応性の少なくとも２つの官能基を有する化合物から選ばれる架橋剤0.001モル％〜５モル％、および(c)前記酸基含有単量体と共重合することができる重合した非酸単量体０〜49.999モル％からなる重合体の中和物からなる水不溶性のわずかに架橋された部分中和ヒドロゲル生成重合体組成物であって、前記組成物は中和度少なくとも50％を有し、かつグラフト重合性重合体部分を含まず、そして更に前記重合体組成物は、中和度少なくとも50％への中和時に、ヒドロゲル生成重合体１ｇ当たり合成尿25〜80ｇのゲル容量、前記重合体から生成されるヒドロゲルが剪断弾性率4710〜92000ダイン/cm２を示すようなゲル強度、合成尿中での１時間後にヒドロゲル生成重合体の５重量％以下の初期抽出性重合体含量、および合成尿中での平衡においてヒドロゲル生成重合体の10重量％以下の平衡抽出性重合体含量を有することを特徴とする吸収性構造物。
　19.　親水性繊維材料が、前記構造物の65〜90重量％を構成し、そして前記重合体粒子が、前記構造物の10〜35重量％を構成する、特許請求の範囲第18項に記載の吸収性構造物。
　20.　密度0.06〜0.3g/cm3 を有する、特許請求の範囲第18項に記載の吸収性構造物。
　21.　前記重合体物質が、中和前に、(a)不飽和モノ‐およびポリカルボン酸とポリオールとのジ‐およびポリエステル、(b)ビスアクリルアミドおよび(c)ジ‐およびトリアリルアミンから選択される架橋剤で架橋されたアクリル酸、メタクリル酸、2‐アクリルアミド‐2‐メチルプロパンスルホン酸およびそれらの組み合わせから選択される重合した単量体からなる、特許請求の範囲第18項に記載の吸収性構造物。
　22.　前記吸収性構造物が、密度0.09〜0.18g/cm3 、坪量0.02〜0.12g/cm3 を有し、そして前記吸収性構造物が、木材パルプ繊維と粒径50μm〜1mmを有する重合体粒子との混合物からなる、特許請求の範囲第21項に記載の吸収性構造物。
　23.　ヒドロゲル生成重合体粒子の場合に、ゲル容量vと平衡抽出性重合体含量eとの間の関係が、式e≦0.23v-3.0によって規定される、特許請求の範囲第18項に記載の吸収性構造物。
　24.　ヒドロゲル生成重合体粒子の場合に、ゲル容量vと平衡抽出性重合体含量eとの関係が、式e≦0.073v-0.37によって規定される、特許請求の範囲第18項に記載の吸収性構造物。
　25.(A)　液体不透過性裏張りシート、
　　(B)　液体透過性の比較的疎水性のトップシート、および
　　(C)　前記裏張りシートと前記トップシートとの間に位置決めされる吸収性構造物からなる吸収性芯であって、前記吸収性構造物が、
　　(ｉ)　前記構造物の50〜98重量%の親水性繊維材料、および
　　(ii)　前記構造物の2〜50重量%の、ばらばらの粒子からなるヒドロゲル生成重合体組成物を具備する吸収性物品であって、前記ヒドロゲル生成重合体組成物が、(a)　重合した遊離酸形の不飽和重合性酸基含有単量体50モル％〜99.999モル％、(b)(1)少なくとも２つの重合性二重結合を有する化合物、(2)少なくとも１つの重合性二重結合および酸含有単量体物質と反応性の少なくとも１つの官能基を有する化合物、および(3)酸含有単量体と反応性の少なくとも２つの官能基を有する化合物から選ばれる架橋剤0.001モル％〜５モル％、および(c)前記酸基含有単量体と共重合することができる重合した非酸単量体0〜49.999モル％からなる重合体の中和物からなる水不溶性のわずかに架橋された部分中和ヒドロゲル生成重合体組成物であって、前記組成物は中和度少なくとも50％を有し、かつグラフト重合性重合体部分を含まず、そして更に前記重合体組成物は、中和度少なくとも50％への中和時に、ヒドロゲル生成重合体１ｇ当たり合成尿25〜80ｇのゲル容量、前記重合体から生成されるヒドロゲルが剪断弾性率4710〜92000ダイン/cm２を示すようなゲル強度、合成尿中での1時間後にヒドロゲル生成重合体の５重量％以下の初期抽出性重合体含量、および合成尿中での平衡においてヒドロゲル生成重合体の10重量％以下の平衡抽出性重合体含量を有することを特徴とする、吸収性物品。
　26.　(a)　液体不透過性裏張りシート、
　　(b)　比較的疎水性の液体透過性トップシート、および
　　(c)　前記裏張りシートと前記トップシートとの間に位置決めされる吸収性芯を具備し、前記吸収芯は本質上、
　　(i)　吸収性構造物の65〜90重量％の親水性繊維材料、および
　　(ii)　吸収性構造物の10〜35重量％のヒドロゲル生成重合体組成物のばらばらの粒子からなる吸収性構造物であって、前記ヒドロゲル生成重合体組成物が、(A)重合した遊離酸形の不飽和重合性酸基含有単量体50モル％〜99.999モル％、(B)(1)少なくとも2つの重合性二重結合を有する化合物、(2)少なくとも１つの重合性二重結合および酸含有単量体物質と反応性の少なくとも１つの官能基を有する化合物、および(3)酸含有単量体と反応性の少なくとも２つの官能基を有する化合物から選ばれる架橋剤0.001モル％〜５モル％、および(C)前記酸基含有単量体と共重合することができる重合した非酸単量体0〜49.999モル％からなる重合体の中和物からなる水不溶性のわずかに架橋された部分中和ヒドロゲル生成重合体組成物であって、N,N'‐メチレンビスアクリルアミド、トリメチロールプロパントリアクリレートおよびトリアリルアミンから選択される前記架橋剤で架橋された重合したアクリル酸単量体からなり、前記重合体物質はナトリウム陽イオンで中和されたアクリル酸基少なくとも50％を有し、かつグラフト重合した重合体部分を含まず、前記組成物は中和度少なくとも50％を有し、かつグラフト重合性重合体部分を含まず、そして更に前記重合体組成物は、中和度少なくとも50％への中和時に、ヒドロゲル生成重合体１ｇ当たり合成尿25〜80ｇのゲル容量、前記重合体から生成されるヒドロゲルが剪断弾性率4710〜92000ダイン/cm２を示すようなゲル強度、合成尿中での１時間後にヒドロゲル生成重合体の５重量％以下の初期抽出性重合体含量、および合成尿中での平衡においてヒドロゲル生成重合体の10重量％以下の平衡抽出性重合体含量を有する吸収性構造物からなることを特徴とする、おむつ物品。
　27.　吸収性芯が、親水性繊維材料とヒドロゲル生成重合体粒子との空気抄造混合物から形成された砂時計状吸収性構造物からなる、特許請求の範囲第26項に記載のおむつ物品。
　28.　重合体含有吸収性構造物が、おむつ芯の上層の下に位置決めされたインサートからなり、前記上層は砂時計状であり、かつ木材パルプ繊維材料およびヒドロゲル生成重合体物質の粒子０〜８重量％からなる、特許請求の範囲第26項に記載のおむつ物品。
　29.　前記重合体粒子の場合、ゲル容量vと平衡抽出性重合体含量eとの間の関係が、式e≦0.23v-3.0によって規定される、特許請求の範囲第26項に記載のおむつ物品。
　30.　前記重合体粒子の場合、ゲル容量vと平衡抽出性重合体含量eとの関係が、式e≦0.073v-0.37によって規定される、特許請求の範囲第26項に記載のおむつ物品。」に訂正し、
(ii)　昭和61年9月19日付で提出した明細書第34頁第4行〜第38頁18行（本件特許公報12欄11行〜13欄41行）における「その組成物面では、本発明は、・・・使い捨ておむつなどの吸収性物品を提供する。」を「その組成物面では、本発明は、体液の吸収剤として有用である実質上水不溶性のわずかに架橋された部分中和ヒドロゲル生成重合体物質に関する。このようなヒドロゲル生成重合体は、本質上、重合した不飽和重合性酸基含有単量体約50モル％〜99.999モル％および架橋剤約0.001モル％〜５モル％からなる。このようなヒドロゲル生成重合体組成物は、中和度少なくとも50％を有し、そして更にデンプン、セルロースなどのグラフト重合した重合体部分を実質上含まない。更に、このようなヒドロゲル生成重合体組成物は、中和度少なくとも約50％への中和時に、ヒドロゲル生成物品１ｇ当たり合成尿25〜80ｇのゲル容量、このような組成物から生成されたヒドロゲルが剪断弾性率4710〜92000ダイン/cm２を示すようなゲル強度特性、ヒドロゲル生成重合体の５重量％以下の初期抽出性重合体含量(initial extractable polymer content)（即ち、合成尿中での１時間後)およびヒドロゲル生成重合体の10重量％以下の平衡抽出性重合体含量(equilibrium extractable polymer content)(即ち、合成尿中での平行において)を有するか有するであろう。この型の好ましい種類の重合体物質は、(a)ゲル容量と平衡抽出性重合体含量との間の特定の関係を有するものである。
　反応混合物が付される重合条件は、中和度少なくとも約50％への爾後の中和時および爾後の乾燥時に、ヒドロゲル生成重合体１ｇ当たり合成尿25〜80 ｇのゲル容量、それから生成されたヒドロゲルが剪断弾性率4710〜92000ダイン/cm２を示すようなゲル強度、ヒドロゲル生成物質の５重量％以下の初期抽出性重合体含量(即ち、合成尿中での１時間後)およびヒドロゲル生成物質の10重量％以下の平衡抽出性重合体舎量(即ち、合成尿中での平衡において)を有するか有するであろう重合体物質を生成するのに十分であるものである。更に、このような重合体物質は、式e≦0.23v-3.0によって規定されるゲル容量vと平衡抽出性重合体含量との間の関係を有する。本法で生成されるヒドロゲル物質は、任意に乾燥されて、水または体液との爾後の接触時にヒドロゲルを再生成する吸収性ヒドロゲル生成重合体物質を生成できる。
　その製品面では、本発明は、使い捨て吸収性物品で使用するのに好適な吸収性構造物に関する。このような吸収性構造物は、このような構造物の約50〜98重量％の親水性繊維材料および構造物の約2〜50重量％の実質上水溶性のわずかに架橋された部分中和の実質上乾燥のヒドロゲル生成重合体物質のばらばらの粒子からなる。このヒドロゲル生成重合体物質は、中和度少なくとも50％を有し、そして更にデンプン、セルロースなどのグラフト重合した重合体部分を実質上含まない。このようなヒドロゲル生成重合体物質は、中和度少なくとも約50％への中和時に、ヒドロゲル生成重合体１ｇ当たり合成尿25〜80ｇのゲル容量、それから生成されたヒドロゲルが剪断弾性率4710〜92000ダイン/cm２を示すようなゲル強度特性、ヒドロゲル生成重合体の５重量％以下の初期抽出性重合体含量(即ち、合成尿中での１時間後)、およびヒドロゲル生成重合体の10重量％以下の平衡抽出性重合体含量(即ち、合成尿中での平衡において)を有するであろう。このような物品で使用するのに好ましい種類の重合体物質は、
　(a)ゲル容量と平衡抽出性重合体含量との間の特定の関係および(b)得られたヒドロゲルの剪断弾性率とゲル容量との間の特定の関係を有するものである。
また、本発明は、このような重合体含有吸収性構造物を利用する使い捨ておむつなどの吸収性物品を提供する。」に訂正し、
(iii)同明細書第43頁第20行〜第44頁第2行（同公報15欄30〜33行）の「(2)酸含有単量体と反応性の少なくとも2つの官能基を有する化合物、および(4)イオン架橋を形成できる多価金属化合物を包含する。」を、「および(3)酸含有単量体と反応性の少なくとも２つの官能基を有する化合物を包含する。」に訂正し、
(iv)同明細書第45頁第13行〜第18行（同公報１６欄11〜15行）の「イオン架橋を形成できる・・およびジ酢酸亜鉛を包含する。」を削除し、
(ｖ)同明細書第56頁第4行（同公報19欄47行）の「約7.5重量%以下」を「5重量%以下」に訂正し、
(vi)同明細書第56頁第8行（同公報20欄1行）の「約17重量%以下」を「10重量%以下」に訂正する、ものである。
（II）次に、本件訂正請求の適否について検討する。
　上記(ｉ)の訂正は、発明の構成に欠くことできない事項を記載した項（独立請求項）において、(イ)成分(a)における「不飽和重合性酸基含有単量体」が「遊離酸形の不飽和重合性酸基含有単量体」であることを限定明確化し、(ロ)成分(b)の架橋剤の種類を明細書に記載された範囲で金属系架橋剤を含まないものに限定し、(ハ)本件発明のヒドロゲル生成重合体組成物が重合体の中和物からなることを明記し、(ニ)組成物の中和度、ヒドロゲル生成重合体１ｇ当たりの合成尿のゲル容量、ゲル強度、初期抽出性重合体含量、平衡抽出性重合体含量を訂正前の請求項２記載のレベルに限定し、(ホ)訂正後の請求項８（訂正前の請求項１０）において、好ましい重合条件として発明の詳細な説明に記載していた重合温度を規定し、(ヘ)さらに、請求項2,8,11,22を削除して項番号（実施態様項において引用する請求項番号も含め）をこれに合致させるものであり、いずれの訂正も明細書に記載した事項の範囲内のものである。
　したがって、当該訂正は、訂正前の明細書に記載した事項の範囲内における特許請求の範囲の減縮を目的とするものと認められる。
　また、上記（ii）〜（vi）の各訂正は、いずれも上記（ｉ）の特許請求の範囲の訂正に伴って生ずる、明細書の明りょうでない記載の釈明を目的とするものと認められ、いずれも訂正前の明細書に記載した事項の範囲内のものと認められる。
　そして、上記いずれの訂正も、実質的に特許請求の範囲を拡張ないし変更するものとは認められず、又、後記するように、訂正後の特許請求の範囲に記載されている事項により構成される発明が特許出願の際独立して特許を受けることができない発明とも認められない。
　したがつて、本件訂正請求は、特許法第１２０条の４第２項第１号及び第３号に掲げる事項を目的とし、かつ、同法第１２０条の４第３項で準用する同法第１２６条第２項〜第４項の規定に適合するものである。
第３　本件発明
　本件発明の要旨は、上記訂正された明細書及び図面の記載からみて、その特許請求の範囲１、８、１８、２５及び２６の各項に記載された次のとおりのもの（以下順次「本件発明１」、「本件発明２」、「本件発明３」、「本件発明４」及び「本件発明５」といい、これら５発明を一括して「本件発明」という。）と認める。
「1.(a)　重合した遊離酸形の不飽和重合性酸基含有単量体50モル％〜99.999モル％、
　　(b)(1)少なくとも２つの重合性二重結合を有する化合物、(2)少なくとも１つの重合性二重結合および酸含有単量体物質と反応性の少なくとも１つの官能基を有する化合物、および(3)酸含有単量体と反応性の少なくとも２つの官能基を有する化合物から選ばれる架橋剤0.001モル％〜５モル％、および
　　(c)　前記酸基含有単量体と共重合することができる重合した非酸単量体０〜49.999モル％
からなる重合体の中和物からなる水不溶性のわずかに架橋された部分中和ヒドロゲル生成重合体組成物であって、前記組成物は中和度少なくとも50％を有し、かつグラフト重合性重合体部分を含まず、そして更に前記重合体組成物は、中和度少なくとも50％への中和時に、ヒドロゲル生成重合体１ｇ当たり合成尿25〜80ｇのゲル容量、前記重合体から生成されるヒドロゲルが剪断弾性率4710〜92000ダイン/cm2 を示すようなゲル強度、合成尿中での１時間後にヒドロゲル生成重合体の５重量％以下の初期抽出性重合体含量、および合成尿中での平衡においてヒドロゲル生成重合体の10重量％以下の平衡抽出性重合体含量を有することを特徴とする水性体液を吸収するために用いられる吸収性製品で使用するのに好適なヒドロゲル生成重合体組成物。
　8.　水性体液を吸収するために用いられる吸収性製品で使用するのに好適な水不溶性のわずかに架橋された部分中和ヒドロゲルまたはヒドロゲル生成重合体物質を製造するにあたり、
　　(a)　グラフト重合性重合体部分を含まない水性媒体中の遊離酸形の不飽和重合性酸基含有単量体5〜35重量%、重合性単量体のモルに対して0.001モル％〜５モル％の架橋剤であって、(1)少なくとも２つの重合性二重結合を有する化合物、(2)少なくとも１つの重合性二重結合および酸含有単量体物質と反応性の少なくとも１つの官能基を有する化合物、および(3)酸含有単量体と反応性の少なくとも２つの官能基を有する化合物から選ばれる架橋剤、および重合性単量体のモルに対して０モル％〜５モル％の遊離基開始剤からなる水性反応混合物を調製し、
　　(b)　中和度少なくとも50％への爾後の中和時および爾後の乾燥時に、ヒドロゲル生成重合体１ｇ当たり合成尿25〜80ｇのゲル容量v、前記重合体物質から生成されるヒドロゲルが剪断弾性率s4710〜92000ダイン/cm2 を示すようなゲル強度、合成尿中での１時間後にヒドロゲル生成重合体の５重量％以下の初期抽出性重合体含量、合成尿中での平衡においてヒドロゲル生成重合体の10重量％以下の平衡抽出性重合体含量e、および式e≦0.23v-3.0によって規定されるゲル容量vと平衡抽出性重合体含量eとの間の関係を有する水不溶性のわずかに架橋された重合体物質をその中で生成するのに十分である重合条件であって、５℃〜40℃の重合温度下で、前記水性反応混合物を付し、そして
　　(c)　水性反応混合物中で生成された重合体物質の酸基の少なくとも一部分を塩生成陽イオンで中和して、中和度少なくとも50％を有する部分中和重合体物質を生成することを特徴とする水不溶性のわずかに架橋された部分中和ヒドロゲルまたはヒドロゲル生成重合体物質の製法。
　18.　使い捨て吸収性物質で使用するのに好適な吸収性構造物であって、
　(A)　前記構造物の50〜98重量％の親水性繊維材料、および　
　(B)　前記構造物の2〜50重量％の、ばらばらの粒子からなるヒドロゲル生成重合体組成物からなる吸収性構造物であって、前記ヒドロゲル生成重合体組成物が、(a)重合した遊離酸形の不飽和重合性酸基含有単量体50モル％〜99.999モル％、(b)(1)少なくとも２つの重合性二重結合を有する化合物、(2)少なくとも１つの重合性二重結合および酸含有単量体物質と反応性の少なくとも１つの官能基を有する化合物、および(3)酸含有単量体と反応性の少なくとも２つの官能基を有する化合物から選ばれる架橋剤0.001モル％〜５モル％、および(c)前記酸基含有単量体と共重合することができる重合した非酸単量体０〜49.999モル％からなる重合体の中和物からなる水不溶性のわずかに架橋された部分中和ヒドロゲル生成重合体組成物であって、前記組成物は中和度少なくとも50％を有し、かつグラフト重合性重合体部分を含まず、そして更に前記重合体組成物は、中和度少なくとも50％への中和時に、ヒドロゲル生成重合体１ｇ当たり合成尿25〜80ｇのゲル容量、前記重合体から生成されるヒドロゲルが剪断弾性率4710〜92000ダイン/cm２を示すようなゲル強度、合成尿中での１時間後にヒドロゲル生成重合体の５重量％以下の初期抽出性重合体含量、および合成尿中での平衡においてヒドロゲル生成重合体の10重量％以下の平衡抽出性重合体含量を有することを特徴とする吸収性構造物。
　25.(A)　液体不透過性裏張りシート、
 　(B)　液体透過性の比較的疎水性のトップシート、および
 　(C)　前記裏張りシートと前記トップシートとの間に位置決めされる吸収性構造物からなる吸収性芯であって、前記吸収性構造物が、
　　(ｉ)　前記構造物の50〜98重量％の親水性繊維材料、および
　　(ii)　前記構造物の２〜50重量％の、ばらばらの粒子からなるヒドロゲル生成重合体組成物を具備する吸収性物品であって、前記ヒドロゲル生成重合体組成物が、(a)　重合した遊離酸形の不飽和重合性酸基含有単量体50モル％〜99.999モル％、(b)(1)少なくとも２つの重合性二重結合を有する化合物、(2)少なくとも1つの重合性二重結合および酸含有単量体物質と反応性の少なくとも１つの官能基を有する化合物、および(3)酸含有単量体と反応性の少なくとも2つの官能基を有する化合物から選ばれる架橋剤0.001モル％〜５モル％、および(c)前記酸基含有単量体と共重合することができる重合した非酸単量体０〜49.999モル％からなる重合体の中和物からなる水不溶性のわずかに架橋された部分中和ヒドロゲル生成重合体組成物であって、前記組成物は中和度少なくとも50％を有し、かつグラフト重合性重合体部分を含まず、そして更に前記重合体組成物は、中和度少なくとも50％への中和時に、ヒドロゲル生成重合体１ｇ当たり合成尿25〜80ｇのゲル容量、前記重合体から生成されるヒドロゲルが剪断弾性率4710〜92000ダイン/cm２を示すようなゲル強度、合成尿中での1時間後にヒドロゲル生成重合体の５重量％以下の初期抽出性重合体含量、および合成尿中での平衡においてヒドロゲル生成重合体の10重量％以下の平衡抽出性重合体含量を有することを特徴とする、吸収性物品。
　26. (a)　液体不透過性裏張りシート、
　　(b)　比較的疎水性の液体透過性トップシート、および
　　(c)　前記裏張りシートと前記トップシートとの間に位置決めされる吸収性芯を具備し、前記吸収芯は本質上、
　　(ｉ)　吸収性構造物の65〜90重量％の親水性繊維材料、および
　　(ii)　吸収性構造物の10〜35重量％のヒドロゲル生成重合体組成物のばらばらの粒子からなる吸収性構造物であって、前記ヒドロゲル生成重合体組成物が、(A)重合した遊離酸形の不飽和重合性酸基含有単量体50モル％〜99.999モル％、(B)(1)少なくとも2つの重合性二重結合を有する化合物、(2)少なくとも１つの重合性二重結合および酸含有単量体物質と反応性の少なくとも１つの官能基を有する化合物、および(3)酸含有単量体と反応性の少なくとも２つの官能基を有する化合物から選ばれる架橋剤0.001モル％〜５モル％、および(C)前記酸基含有単量体と共重合することができる重合した非酸単量体0〜49.999モル％からなる重合体の中和物からなる水不溶性のわずかに架橋された部分中和ヒドロゲル生成重合体組成物であって、N,N'‐メチレンビスアクリルアミド、トリメチロールプロパントリアクリレートおよびトリアリルアミンから選択される前記架橋剤で架橋された重合したアクリル酸単量体からなり、前記重合体物質はナトリウム陽イオンで中和されたアクリル酸基少なくとも50％を有し、かつグラフト重合した重合体部分を含まず、前記組成物は中和度少なくとも50％を有し、かつグラフト重合性重合体部分を含まず、そして更に前記重合体組成物は、中和度少なくとも50％への中和時に、ヒドロゲル生成重合体１ｇ当たり合成尿25〜80ｇのゲル容量、前記重合体から生成されるヒドロゲルが剪断弾性率4710〜92000ダイン/cm２を示すようなゲル強度、合成尿中での１時間後にヒドロゲル生成重合体の５重量％以下の初期抽出性重合体含量、および合成尿中での平衡においてヒドロゲル生成重合体の10重量％以下の平衡抽出性重合体含量を有する吸収性構造物からなることを特徴とする、おむつ物品。」　
第４　特許異議申立人の主張の概要
　特許異議申立人三洋化成工業株式会社は、下記甲第１号証〜甲第８号証を提示し、訂正前の本件発明１及び２は、甲第１号証及び甲第２号証に記載された発明、又は甲第１号証〜甲第５号証に記載された発明に基づいて当業者が容易に発明をすることができたものであり、同じく訂正前の本件発明３〜５は、甲第１号証〜甲第７号証に記載された発明に基づいて当業者が容易に発明をすることができたものであるから、本件は、特許法第２９条第１項第３号又は同条第２項の規定に違反して特許されたものであり、また、訂正前の本件発明２に関しては明細書の記載に不備があるから、本件は特許法第３６条第３、４項の規定を満足しない出願に対して特許されたものでもあって、その特許は取り消されるべきである旨主張している。
　　　　　　　　　　　　　記
　甲第１号証：特開昭５７ー８２１０号公報
　甲第２号証：特開昭５６ー１０３２０８号公報
　甲第３号証：特開昭６０ー２５０４５号公報
　甲第４号証：特開昭５７ー１５８２０９号公報
　甲第５号証：特開昭５８ー１８０２３３号公報
　甲第６号証：特開昭５９ー２０４９５６号公報
　甲第７号証：特開昭５６ー８９８３９号公報
　甲第８号証：三洋化成工業株式会社ＳＡＰ研究部小池政法作成の実験報告書
　
第５　対比・判断
　以下、本件特許異議申立人の主張する取消理由について順次検討する。
（１）本件発明１の新規性について
　甲第１号証には、特に初期吸収速度の優れた吸水性樹脂の製造法について記載され、より具体的には、該製造法はアクリル酸アルカリ金属塩、アクリル酸及び多官能性単量体からなり、アクリル酸アルカリ金属塩とアクリル酸の割合がアクリル酸アルカリ金属塩／アクリル酸＝50〜95／50〜５モル％であり、多官能性単量体の割合が前記アクリル酸アルカリ金属塩とアクリル酸の合計量に対し0.01〜0.50モル％である単量体混合物を、20wt％以上の水溶液として断熱重合によりゲル状重合体となし、これを水分50wt％以下のメタノールと接触させた後又は接触させないで100℃以上の温度で乾燥することからなることが記載されている（特許請求の範囲）。そして該発明では、前記単量体混合物に対し、0.01〜0.50モル％の多官能性単量体を添加することにより水溶性部分を著しく減少させ、かつ高吸収水量を保持しつつ、吸収速度を改善することができることも記載されている（２頁右下欄）。
　しかしながら、甲第１号証には、(a)塩を形成させていない遊離酸形の不飽和重合性酸基含有単量体50モル％〜99.999モル％、(b)(1)少なくとも２つの重合性二重結合を有する化合物、(2)少なくとも1つの重合性二重結合および酸含有単量体物質と反応性の少なくとも１つの官能基を有する化合物、および(3)酸含有単量体と反応性の少なくとも２つの官能基を有する化合物から選ばれる架橋剤0.001モル％〜５モル％、および(c)　前記酸基含有単量体と共重合することができる非酸単量体０〜49.999モル％から重合体を得、これを部分中和して得た、中和度少なくとも50％への中和時に、ヒドロゲル生成重合体１ｇ当たり合成尿25〜80ｇのゲル容量、前記重合体生成されるヒドロゲルが剪断弾性率4710〜92000ダイン/cm２を示すゲル強度、合成尿中での１時間後におけるヒドロゲル生成重合体の５重量％以下の初期抽出性重合体含量、および合成尿中での平衡においてヒドロゲル生成重合体の10重量％以下の平衡抽出性重合体含量を有する重合体は記載されていない。
　特許異議申立人は、甲第８号証（甲第１号証の実施例１，６の実験結果）を根拠に本件発明１は甲第１号証に記載されていたと主張するので、この点についてさらに検討すると、本件発明１は物の発明ではあるものの製造法で規定されており、一般に吸水性樹脂の製造において、酸基含有モノマーを遊離酸の形で重合し重合後に部分中和するか、一旦部分中和した塩の形で重合するかの重合法の相違は、最終生成物の構造に影響するものと認められ、しかも上記実験結果により得られた初期抽出性重合体含量の数値は本件発明１で規定するそれの範囲外であるから、いずれにしても、本件発明１は甲第１号証に記載された発明ということはできない。
　甲第２号証には、使い捨ておむつ等に使用される架橋されたアクリル酸重合体中和物からなる吸収性重合体組成物についての発明が記載されているが、架橋成分として少なくとも２つのビニル基を有する単量体からなる第一架橋成分およびイオン性２価陽イオンからなる第二架橋成分を含むものであり（特許請求の範囲）、「本発明の組成物は、多量の液体をゲル・ブロッキングに遭遇せずに吸収する。ゲル・ブロッキングは、粒子が液体をその表面上に吸収しそして膨潤して液体が粒子の中心に達するのが妨害され、更に吸収できない場合に生ずる。２価陽イオン架橋剤は長鎖のアクリル酸重合体を結合させて、吸収を妨害する表面膨潤を阻止する。」（４頁右下欄）と記載されているとおり、２価陽イオンによる架橋を必須とするものである。
　他方本件発明１の重合体は、イオン性２価陽イオンからなる架橋構造は有しないのであるから、この点において、本件発明１は既に甲第２号証に記載された発明ではない。
（２）本件発明２の新規性について
　本件発明２は、その特許請求の範囲８項記載のとおり、上記本件発明１で規定する特定の物性値を有する部分中和ヒドロゲルまたはヒドロゲル生成重合体物質の製造方法に係るものであって、(a)　グラフト重合性重合体部分を含まない水性媒体中の遊離酸形の不飽和重合性酸基含有単量体5〜35重量%、重合性単量体のモルに対して0.001モル％〜５モル％の架橋剤であって、(1)少なくとも２つの重合性二重結合を有する化合物、(2)少なくとも１つの重合性二重結合および酸含有単量体物質と反応性の少なくとも１つの官能基を有する化合物、および(3)酸含有単量体と反応性の少なくとも２つの官能基を有する化合物から選ばれる架橋剤、および重合性単量体のモルに対して０モル％〜５モル％の遊離基開始剤からなる水性反応混合物を調製してこれを部分中和することを要件としており、上記本件発明１で示したと同様の理由により、甲第１号証に記載された発明とも、また甲第２号証に記載された発明とも認めることはできない。
（３）本件発明１，２の進歩性について
　甲第３号証には、塩水吸収能の優れたアクリル酸重合体の製造方法についての発明が記載されているが、「重合に供するアクリル酸モノマーは水酸化ナトリウム、水酸化アンモニウム、水酸化カリウム等のアルカリによって部分的に中和することが必要であり、その中和度は50〜98モル％である。中和度が50モル％以下であると疑似架橋反応が極度に高まり重合体の吸収能が大きく低下し、」（３頁左欄３８〜４３行）と記載されているとおり、重合前に中和することを要件としており、この点で本件発明１，２とは相違している。
　甲第４号証には、「少量の架橋剤を含有する水溶性エチレン性不飽和単量体の水溶液を炭化水素又はハロゲン化芳香族炭化水素中に分散・膨潤し、水溶性ラジカル重合開始剤を使用して重合するに際し、保護コロイドとして重合温度において油溶性であるセルロースエステル又はセルロースエーテルを使用することを特徴とするビーズ状高吸水性ポリマーの製造法」（特許請求の範囲）の発明について記載され、不飽和単量体の例として、（メタ）アクリル酸、（メタ）アクリル酸塩（ナトリウム、アンモニウム塩等）・・が記載され、「本発明においては、更にこれらの単量体に２個以上の重合性不飽和基を有する水溶性の架橋剤を少量共重合させることが必要である。・・その具体的な量は下記溶剤の種類によって異なるが、水溶性単量体に対して0.01〜５wt％である。」と記載されているが、具体的製造法においては、アクリル酸を苛性ソーダで中和した後、重合が行われており、遊離酸の状態で重合し、しかる後中和する工程を採用することは全く記載されていない。
　甲第５号証には、カルボキシル基を有する吸収性樹脂粉末に多価アルコールを、吸収性樹脂100重量部に対して、多価アルコール0.001〜10重量部の割合で混合し、90℃以上の温度で熱処理することにより吸収剤を得る発明について記載され、該吸収剤は水性物質と接した時に高度に水性物質を吸収し、しかも加圧下に於いても保水性の大きい特徴を有することが記載されているが、アクリル酸系重合体のその製造法は、アクリル酸とアクリル酸アルカリ金属塩50〜99モル％とからなるアクリル酸塩系単量体100重量部と架橋性単量体０〜５重量部とを共重合するとしており（特許請求の範囲第２項）、遊離酸の状態で重合し、重合後に中和する態様は記載されていない。
　以上、甲第１号証、甲第３号証〜甲第５号証には、吸収性樹脂の製造法は記載されているが、その具体的製造法は、あくまでアクリル酸等の酸モノマーを一旦中和し、しかる後架橋剤の存在下適宜酸基を有しないモノマーと共重合するものであり、本件発明１，２で規定する酸基含有モノマーを遊離酸の状態で重合し、重合後に該酸基を中和することは記載がなく、甲第２号証には、中和は重合後に行ってはいるものの、少なくとも２つのビニル基を有する単量体からなる第一架橋成分およびイオン性２価陽イオンからなる第二架橋成分を重合の前後で時期をずらして使用するものであり、ここにおいて、架橋剤としてたとえば甲第１号証に記載されている如くイオン性２価陽イオンからなるものを使用しない態様を採ることが当業者の容易になし得ると認めるに足りる根拠は見出せない。
　したがつて、本件発明１，２は、いずれも甲第１号証〜甲第５号証の記載に基づいて当業者が容易に発明をすることができたものとすることはできない。
（４）本件発明３〜５の進歩性について
　甲第６号証には、繊維／ヒドロゲルの重量比約30：70から約98：２の親水性繊維と水不溶性ヒドロゲルのばらばらの粒子との混合物からなり、密度約0.15〜約１ｇ／cm３および乾燥吸収性構造物の約10重量％未満の含水量を有することを特徴とする可撓性の実質上非結合の吸収性構造物についての発明が記載され（特許請求の範囲１項）、該吸収性構造物を液体不透過性バッキングシートと疎水性トップシート吸収剤の間に配置して使い捨ておむつが製造されることも記載されているが、ここに用いられる水不溶性ヒドロゲルについての製造法の詳細は全く記載されていない。
　甲第７号証には、吸水性繊維と吸水性樹脂とが均一に混合した吸水材の製法として、開繊または粉砕された吸収性繊維（Ｉ）を積繊機のかき落とし装置によりかき落としながら吹き付け装置により吸水性樹脂（II）を落下する（Ｉ）に吹き付け、該吸水性樹脂と吸水性繊維とが均一に混合された状態の積層体を得る吸水材の製造法が記載され（特許請求の範囲１項）、かかる製造法により均一で高度の吸水性有する吸水材が製造されることが記載されているが、吸水性樹脂自体については単に従来技術が示されているだけで、その詳細は示されていない。
　以上検討したとおり、甲第６号証〜甲第７号証には、吸水性樹脂と繊維材料とから吸水性材を製造することは記載されているが、吸水性樹脂自体については、甲第１号証〜甲第５号証以上の記載は見出せず、したがつて、これら記載を甲第１号証〜甲第５号証と併せ検討しても、これから本件発明１のヒドロゲル生成重合体組成物を必須成分として含有する本件発明３〜５の各発明が当業者の容易に発明をすることができたものとすることはできない。
（５）本件発明２についての明細書の記載について
　特許異議申立人は、本件特許請求の範囲第１０項には、本件発明の特定の物性値を有するヒドロゲル生成重合体物質を得るための重合条件の記載がなく、また、特に温度に関しては比較的低い温度としながら「この様な温度条件は、一般に０℃〜100℃」と、不当に広い記載が発明の詳細な説明でなされている点で明細書の記載に不備があることを主張している。
　しかしながら、たとえば温度条件に関しては、先に指摘された発明の詳細な説明の記載に続き「更に好ましくは約５℃〜40℃」と、より限定した比較的低い温度が具体的に示され、特許請求の範囲第８項（訂正前の10項に相当する）においても「５℃〜40℃の重合温度で」と限定されており、他の要件に関しても、発明の詳細な説明で、単量体濃度、開始剤量、中和時期等個別に説明され、実施例においては製造条件が具体的に示されているのであるから、特許請求の範囲に各条件が個別に規定されていないからといって、これから本件明細書に特許法第３６条に規定する程の不備があるとすることはできない。
第６　むすび
　以上のとおりであるから、特許異議申立人の提示する証拠及び主張する理由によっては本件特許を取り消すことはできない。
　また、他に本件特許を取り消すべき理由を発見しない。
　よって、結論のとおり決定する。
【異議決定日】
平成１２年１月２７日（２０００．１．２７）